(57)【要約】【課題】環状エーテルと六フッ化リン酸リチウム（ＬｉＰＦ6）との併用を可能にして、重負荷放電特性を向上できる非水電解液およびこれを用いた非水電解液電池を提供する。【解決手段】非水電解液電池は、二硫化鉄を正極活物質とする正極２と、リチウムを負極活物質とする負極３と、有機電解液とを備える。有機電解液は、環状エーテルおよび鎖状エーテルと、六フッ化リン酸リチウム（ＬｉＰＦ6）と、第３級アミンとを含有する。【選択図】        図１
2007299695.tif 000002
【特許請求の範囲】
【請求項１】
環状エーテルおよび鎖状エーテルと、六フッ化リン酸リチウム（ＬｉＰＦ6）と、第３級アミンと、を含むこと
を特徴とする非水電解液。
【請求項２】
上記環状エーテルと上記鎖状エーテルとの体積比は、９０：１０〜２０：８０の範囲内であること
を特徴とする請求項１記載の非水電解液。
【請求項３】
上記六フッ化リン酸リチウム（ＬｉＰＦ6）の濃度は、０．２５ｍｏｌ／ｋｇ〜１．０ｍｏｌ／ｋｇの範囲内であること
を特徴とする請求項１記載の非水電解液。
【請求項４】
上記第３級アミンの添加量は、０．１ｖｏｌ％〜７．５ｖｏｌ％の範囲内であること
を特徴とする請求項１記載の非水電解液。
【請求項５】
上記環状エーテルは、１，３−ジオキソランであること
を特徴とする請求項１記載の非水電解液。
【請求項６】
上記鎖状エーテルは、１，２−ジメトキシエタンであること
を特徴とする請求項１記載の非水電解液。
【請求項７】
正極および負極と、非水電解液と、
を有し、
上記非水電解液は、環状エーテルおよび鎖状エーテルと、六フッ化リン酸リチウム（ＬｉＰＦ6）と、第３級アミンと、を含むこと
を特徴とする非水電解液電池。
【請求項８】
上記正極は、二硫化鉄（ＦｅＳ2）を正極活物質とし、
上記負極は、リチウム（Ｌｉ）を負極活物質とすること
を特徴とする請求項７記載の非水電解液電池。
【請求項９】
上記環状エーテルと上記鎖状エーテルとの体積比は、９０：１０〜２０：８０の範囲内であること
を特徴とする請求項７記載の非水電解液電池。
【請求項１０】
上記六フッ化リン酸リチウム（ＬｉＰＦ6）の濃度は、０．２５ｍｏｌ／ｋｇ〜１．０ｍｏｌ／ｋｇであること
を特徴とする請求項７記載の非水電解液電池。
【請求項１１】
上記第３級アミンの添加量は、０．１ｖｏｌ％〜７．５ｖｏｌ％の範囲内であること
を特徴とする請求項７記載の非水電解液電池。
【請求項１２】
上記環状エーテルは、１，３−ジオキソランであること
を特徴とする請求項７記載の非水電解液電池。
【請求項１３】
上記鎖状エーテルは、１，２−ジメトキシエタンであること
を特徴とする請求項７記載の非水電解液電池。
【発明の詳細な説明】
【技術分野】
【０００１】
この発明は、非水電解液およびこれを用いた非水電解液電池に関し、さらに詳しくは、環状エーテルおよび鎖状エーテルと、六フッ化リン酸リチウム（ＬｉＰＦ6）と、第３級アミンとを含む非水電解液およびこれを用いた非水電解液電池に関する。
【背景技術】
【０００２】
現在、市販されている１．５Ｖ級一次電池には、水溶液を電解液に用いるマンガン電池、アルカリマンガン電池、酸化銀電池、空気電池、ニッケル／亜鉛電池、および有機溶媒を電解液に用いるリチウム／二硫化鉄一次電池などがある。
【０００３】
リチウム／二硫化鉄一次電池は、正極活物質の二硫化鉄が約８９４ｍＡｈ／ｇ、負極活物質のリチウムが約３８６３ｍＡｈ／ｇと、非常に高い理論容量を示す正・負極材料から構成されており、高容量かつ軽量、負荷特性、低温特性といった電池特性の面からも、極めて優れた電池である。
【０００４】
さらに、リチウム/二硫化鉄一次電池は、初期の開回路電圧(ＯＣＶ)が１．７Ｖ〜１．８Ｖ、平均放電電圧が１．３Ｖ〜１．６Ｖ付近であり、他の１．５Ｖ級一次電池、例えば水溶液を電解液に用いるマンガン電池、アルカリマンガン電池、酸化銀電池、空気電池、ニッケル/亜鉛電池と互換性を有する点からもその実用価値は高い。
【０００５】
この電池の電解液としては一般的に、活物質の化学安定性の問題から環状エーテルおよび鎖状エーテルの組み合わせからなる混合溶媒を用い、電解質塩としてはヨウ化リチウム（ＬｉＩ）のようなルイス酸性の低いハロゲン化リチウム塩あるいはリチウムビストリフルオロメタンスルホンイミドなどのイミド塩が用いられてきた。（特許文献１参照）ここで用いられるジオキソランを始めとする環状エーテルは、低粘度でありながら電解質塩の溶解能力も高く、高いイオン伝導性を与える有力な溶媒として注目されてきたものである。
【０００６】
【特許文献１】特開２００５−１４１９９８号公報
【発明の開示】
【発明が解決しようとする課題】
【０００７】
しかしながら、ジオキソランを始めとする環状エーテルは、同様に高いイオン伝導性を与える六フッ化リン酸リチウム（ＬｉＰＦ6）のようなルイス酸性の高い塩と併用し難かった。六フッ化リン酸リチウム（ＬｉＰＦ6）は、水を共触媒として、ジオキソランのような環状エーテルをカチオン開環重合させてしまうからである。
【０００８】
したがって、この発明の目的は、環状エーテルと六フッ化リン酸リチウム（ＬｉＰＦ6）との併用を可能にして、重負荷放電特性を向上できる非水電解液およびこれを用いた非水電解液電池を提供することにある。
【課題を解決するための手段】
【０００９】
本願発明者は、従来では実現できなかった、ジオキソランなどの環状エーテルと六フッ化リン酸リチウム（ＬｉＰＦ6）との併用を可能にして、重負荷放電特性を向上するべく鋭意検討したところ、第３級アミンを重合抑制剤として添加することで、ジオキソランなどの環状エーテルと六フッ化リン酸リチウム（ＬｉＰＦ6）との併用を可能にすることを見出した。両者を併用することにより、従来のその他電解液では実現されなかった高い重負荷放電特性を得ることが可能となる。
【００１０】
すなわち、上述した課題を解決するために、第１の発明は、
環状エーテルおよび鎖状エーテルと、六フッ化リン酸リチウム（ＬｉＰＦ6）と、第３級アミンと、を含むこと
を特徴とする非水電解液である。
【００１１】
第２の発明は、
正極および負極と、非水電解液と、
を有し、
非水電解液は、環状エーテルおよび鎖状エーテルと、六フッ化リン酸リチウム（ＬｉＰＦ6）と、第３級アミンと、を含むこと
を特徴とする非水電解液電池である。
【００１２】
この発明では、第３級アミンを重合抑制剤として添加することで、ジオキソランなどの環状エーテルと六フッ化リン酸リチウム（ＬｉＰＦ6）との併用を可能にして、重負荷放電特性を向上できる。
【発明の効果】
【００１３】
この発明によれば、環状エーテルと六フッ化リン酸リチウム（ＬｉＰＦ6）との併用を可能にして、重負荷放電特性を向上できる。
【発明を実施するための最良の形態】
【００１４】
以下、この発明の実施の形態について図面を参照して説明する。
【００１５】
図１は、この発明の一実施形態によるリチウム／二硫化鉄一次電池を示す。図１に示す電池は、いわゆる円筒型と呼ばれるものであり、ほぼ中空円柱状の電池缶１の内部に、渦巻型電極体を有している。渦巻型電極体は、正極活物質を有する帯状の正極２と、負極活物質を有する帯状の負極３とが、イオン透過性を有するセパレータ４を介して多数回巻回されてなる。
【００１６】
電池缶１は、例えばニッケルメッキが施された鉄により、構成されており、一端部が閉鎖され、他端部が開放されている。電池缶１の内部には、渦巻型電極体を挟み込むように、周面に対して垂直に一対の絶縁板５および絶縁板６がそれぞれ配置されている。
【００１７】
電池缶１の開放端部には、電池蓋７と、この電池蓋７の内側に設けられた安全弁８および熱感抵抗素子（Positive Temperature Coefficient；PTC素子）９とが、封口ガスケット１０を介してかしめられることにより取り付けられており、電池缶１の内部は、密閉されている。
【００１８】
電池蓋７は、例えば電池缶１と同様の材料により構成されている。安全弁８は、熱感抵抗素子９を介して電池蓋７と電気的に接続されており、内部短絡または外部からの加熱などにより電池の内圧が一定以上となった場合に電池蓋７と渦巻型電極体との電気的接続を切断する、いわゆる電流遮断機構を備えている。
【００１９】
熱感抵抗素子９は、温度が上昇すると抵抗値の増大により電流を制限し、大電流による異常な発熱を防止するものであり、例えば、チタン酸バリウム系半導体セラミックスにより構成されている。封口ガスケット１０は、例えば絶縁材料により構成されており、表面には、例えばアスファルトが塗布されている。
【００２０】
渦巻型電極体の正極２には、アルミニウムなどよりなる正極リード１１が接続されており、負極３には、ニッケルなどよりなる負極リード１２が接続されている。正極リード１１は、安全弁８に溶接されることにより電池蓋７と電気的に接続されている。負極リード１２は、電池缶１に溶接され電気的に接続されている。
【００２１】
また、正極２と負極３との間のセパレータ４には、非水電解質として、例えば非水電解液が含浸されている。セパレータ４は、正極２と負極３との間に配されることにより、正極２と負極３の物理的接触を防ぐ機能を有する。さらに、セパレータ４は、非水電解液を吸収することにより、孔中に非水電解液を保持し、放電時にリチウムイオンが通過できるものである。
【００２２】
[正極２]
正極２は、帯状の形状を有する正極集電体と、この正極集電体の両面に形成された正極合剤層とからなる。正極集電体は、例えばアルミニウム（Ａｌ）箔、ニッケル（Ｎｉ）箔、ステンレス（ＳＵＳ）箔などの金属箔である。
【００２３】
正極合剤層は、例えば、正極活物質である二硫化鉄（ＦｅＳ2）と、導電剤と、結着剤とからなる。正極活物質である二硫化鉄としては、主に自然界に存在する黄鉄鉱（ｐｙｒｉｔｅ）を粉砕したものが用いられるが、化学合成、例えば、塩化第一鉄（ＦｅＣｌ2）を硫化水素（Ｈ2Ｓ）中にて焼成して得られる二硫化鉄なども使用可能である。
【００２４】
導電剤としては、正極活物質に適量混合して導電性を付与できるものであれば特に制限はされず、例えば、グラファイト、カーボンブラックなどの炭素粉末を用いることができる。結着剤としては、公知の結着剤を用いることができ、例えばポリフッ化ビニル（ＰＶＦ）、ポリフッ化ビニリデン（ＰＶＤＦ）、ポリテトラフルオロエチレンなどのフッ素系樹脂を用いることができる。
【００２５】
[負極３]
負極３は、帯状の形状を有する金属箔からなる。この負極活物質でもある金属箔の材料としては、リチウム金属またはリチウムにアルミニウムなどの合金元素を添加したリチウム合金などが挙げられる。
【００２６】
[電解液]
リチウム塩である六フッ化リン酸リチウム(ＬｉＰＦ6)を電解質として、これを有機溶媒である環状エーテルと鎖状エーテルとの混合溶媒に溶解させた電解液を用いる。この電解液中には、さらに第３級アミンが含まれる。この電解液は、環状エーテルと鎖状エーテルとの混合溶媒に、重合抑制剤として第３級アミンを添加して、六フッ化リン酸リチウム（ＬｉＰＦ6）と環状エーテルとの併用を可能にして、重負荷放電特性を向上することができる。
【００２７】
環状エーテルとしては、例えば、１，３−ジオキソラン、２−メチル−１，３−ジオキソラン、４−メチル−１，３−ジオキソラン、テトラヒドロフラン、２−メチルテトラヒドロフラン、テトラヒドロピラン、ジグライムなどを用いることができる。鎖状エーテルとしては、例えば、１，２−ジメトキシエタン、１，２−ジエトキシエタン、ジエチルエーテル、トリグライムなどを用いることができる。
【００２８】
第３級アミンとしては、例えば、トリブチルアミン、トリエチルアミン、Ｎ，Ｎ−ジメチルエチルアミン、Ｎ，Ｎ−ジエチルメチルアミン、トリプロピルアミン、トリアリルアミンなどを用いることができる。
【００２９】
電解液中の六フッ化リン酸リチウム（ＬｉＰＦ6）の濃度は、より優れた重負荷放電特性を得ることができる点から、０．２５ｍｏｌ／ｋｇ〜１．０ｍｏｌ／ｋｇの範囲内であることが好ましい。また、環状エ−テルと鎖状エーテルとの体積比は、より優れた重負荷放電特性を得ることができる点から、９０：１０〜２０：８０の範囲内であることが好ましく、８０：２０〜３０：７０の範囲内であることがより好ましい。さらに、電解液に対する第３級アミンの添加量は、より優れた重負荷放電特性を得ることができる点から、０．１ｖｏｌ％〜７．５ｖｏｌ％の範囲内であることが好ましい。
【００３０】
[セパレータ]
セパレータ４としては、例えば、ポリプロピレン、ポリエチレンといったポリオレフィン系の微多孔性フィルムなどが使用可能である。
【００３１】
次に、この発明の一実施形態によるリチウム／二硫化鉄一次電池の製造方法について説明する。
【００３２】
まず、例えば、正極活物質、結着剤および導電剤を混合して正極合剤を調製し、この正極合剤をＮ−メチル−２−ピロリドン（ＮＭＰ）などの溶剤に分散してペースト状の正極合剤スラリーとする。この正極合剤スラリーを正極集電体上に塗布して乾燥させた後、ローラプレス機などにより圧縮成型して正極合剤層を形成する。これにより、正極２が作製される。
【００３３】
次に、上述のようにして得られた帯状の正極２と、帯状の形状を有する負極３と、帯状の形状を有するセパレータ４とを、例えば正極２、セパレータ４、負極３、セパレータ４の順に積層し、長手方向に多数回巻回して、渦巻型電極体を作製する。
【００３４】
次に、底部に絶縁板５が予め挿入され、内側に例えばニッケルメッキが予め施された電池缶１に、渦巻型電極体を収納する。そして、渦巻型電極体の上面に絶縁板６を配設する。その後、負極３の集電をとるために、例えばニッケルからなる負極リード１２の一端を負極３に取り付け、他端を電池缶１に溶接する。
【００３５】
これにより、電池缶１は負極３と導通をもつことになり、外部負極となる。また、正極２の集電をとるために、例えばアルミニウムからなる正極リード１１の一端を正極２に取り付け、他端を安全弁８を介して電池蓋７と電気的に接続する。これにより、電池蓋７は正極２と導通をもつこととなり、外部正極となる。
【００３６】
そして、この電池缶１の中に、重合抑制剤として第３級アミンと、電解質塩として六フッ化リン酸リチウム（ＬｉＰＦ6）とを有機溶媒に溶解させて調製した電解液を注入した後に、アスファルトを塗布した封口ガスケット１０を介して電池缶１をかしめる。これにより、電池蓋７が固定された円筒型のリチウム／二硫化鉄一次電池が作製される。
【実施例】
【００３７】
以下、実施例によりこの発明を具体的に説明するが、この発明はこれらの実施例のみに限定されるものではない。
【００３８】
【表１】
2007299695.tif 000003
【００３９】
【表２】
2007299695.tif 000004
【００４０】
【表３】
2007299695.tif 000005
【００４１】
【表４】
2007299695.tif 000006
【００４２】
【表５】
2007299695.tif 000007
【００４３】
【表６】
2007299695.tif 000008
【００４４】
【表７】
2007299695.tif 000009
【００４５】
【表８】
2007299695.tif 000010
【００４６】
表１〜表８は、サンプル１〜サンプル４８０に関するものである。以下、表１〜表８を参照しながらサンプル１〜サンプル４８０について説明する。なお、以下のサンプル１〜サンプル４８０において、溶媒種および組成、並びにトリブチルアミン（ＴＢＡ）の添加量は、ＧＣ−ＭＡＳＳ（ガスクロマトグラフィー質量分析）によって、六フッ化リン酸リチウム（ＬｉＰＦ6）の濃度は、ＩＣＰ（Inductively Coupled Plasma：誘導結合プラズマ）発光分析によって規定される。
【００４７】
＜サンプル１＞
まず、正極活物質としての二硫化鉄９５重量％と、導電剤としての炭素粉末１重量％と、結着剤としてのポリフッ化ビニリデン４重量％とを混合し、溶剤であるＮ−メチル−２−ピロリドン（ＮＭＰ）に十分に分散させて正極合剤スラリーとした。
【００４８】
次に、正極合剤スラリーを正極集電体の両面に塗布し、温度１２０℃で２時間乾燥させてＮ−メチル−２−ピロリドンを揮発させた後、一定圧力で圧縮成型して帯状の正極２を作製した。なお、正極集電体としては、厚さ２０μｍの帯状のアルミニウム箔を用いた。
【００４９】
次に、以上のようにして作製された帯状の正極２と、厚さ１５０μｍの金属リチウム負極３とを、正極２、セパレータ４、負極３、セパレータ４の順に積層してから多数回巻回し、外径９ｍｍの渦巻型電極体を作製した。
【００５０】
以上のようにして得られた渦巻型電極体をニッケルメッキを施した鉄製電池缶１に収納した。そして、渦巻型電極体の上下両面に絶縁板５と絶縁板６を配設し、アルミニウム製の正極リード１１を正極集電体から導出して電池蓋７に、ニッケル製の負極リード１２を負極集電体から導出して電池缶１に溶接した。
【００５１】
次に、１，３−ジオキソラン（ＤＯＬ）と１，２−ジメトキシエタン（ＤＭＥ）との体積比（ＤＯＬ：ＤＭＥ）が１０：９０の混合溶媒に、六フッ化リン酸リチウム（ＬｉＰＦ6）０．１ｍｏｌ／ｋｇを含む電解液を、電池缶１に注入した。
【００５２】
次に、アスファルトが表面に塗布された絶縁封口ガスケット１０を介して電池缶１をかしめることにより、電流遮断機構を有する安全弁８、熱感抵抗素子９および電池蓋７を固定して電池内の気密性を保持させた。以上により、直径約１０ｍｍ、高さ約４４ｍｍの円筒型のリチウム／二硫化鉄一次電池を作製した。
【００５３】
＜サンプル２〜サンプル１０＞
電解液に表１に示す量のトリブチルアミン（ＴＢＡ）を添加した点以外は、サンプル１と同様にして、サンプル２〜サンプル１０の電池を作製した。
【００５４】
＜サンプル１１＞
六フッ化リン酸リチウム（ＬｉＰＦ6）の濃度を０．２５ｍｏｌ／ｋｇとした点以外は、サンプル１と同様にして、サンプル１１の電池を作製した。
【００５５】
＜サンプル１２〜サンプル２０＞
六フッ化リン酸リチウム（ＬｉＰＦ6）の濃度を０．２５ｍｏｌ／ｋｇとし、電解液に表１に示す量のトリブチルアミン（ＴＢＡ）を添加した点以外は、サンプル１と同様にして、サンプル１２〜サンプル２０の電池を作製した。
【００５６】
＜サンプル２１＞
六フッ化リン酸リチウム（ＬｉＰＦ6）の濃度を０．５０ｍｏｌ／ｋｇとした点以外は、サンプル１と同様にして、サンプル２１の電池を作製した。
【００５７】
＜サンプル２２〜サンプル３０＞
六フッ化リン酸リチウム（ＬｉＰＦ6）の濃度を０．５０ｍｏｌ／ｋｇとし、電解液に表１に示す量のトリブチルアミン（ＴＢＡ）を添加した点以外は、サンプル１と同様にして、サンプル２２〜サンプル３０の電池を作製した。
【００５８】
＜サンプル３１＞
六フッ化リン酸リチウム（ＬｉＰＦ6）の濃度を０．７５ｍｏｌ／ｋｇとした点以外は、サンプル１と同様にしてサンプル３１の電池を作製した。
【００５９】
＜サンプル３２〜サンプル４０＞
六フッ化リン酸リチウム（ＬｉＰＦ6）の濃度を０．７５ｍｏｌ／ｋｇとし、電解液に表１に示す量のトリブチルアミン（ＴＢＡ）を添加した点以外は、サンプル１と同様にして、サンプル３２〜サンプル４０の電池を作製した。
【００６０】
＜サンプル４１＞
六フッ化リン酸リチウム（ＬｉＰＦ6）の濃度を１．０ｍｏｌ／ｋｇとした点以外は、サンプル１と同様にしてサンプル４１の電池を作製した。
【００６１】
＜サンプル４２〜サンプル５０＞
六フッ化リン酸リチウム（ＬｉＰＦ6）の濃度を１．０ｍｏｌ／ｋｇとし、電解液に表１に示す量のトリブチルアミン（ＴＢＡ）を添加した点以外は、サンプル１と同様にして、サンプル４２〜サンプル５０の電池を作製した。
【００６２】
＜サンプル５１＞
六フッ化リン酸リチウム（ＬｉＰＦ6）の濃度を１．２５ｍｏｌ／ｋｇとした点以外は、サンプル１と同様にしてサンプル５１の電池を作製した。
【００６３】
＜サンプル５２〜サンプル６０＞
六フッ化リン酸リチウム（ＬｉＰＦ6）の濃度を１．２５ｍｏｌ／ｋｇとし、電解液に表１に示す量のトリブチルアミン（ＴＢＡ）を添加した点以外は、サンプル１と同様にして、サンプル５２〜サンプル６０の電池を作製した。
【００６４】
＜サンプル６１＞
１，３−ジオキソラン（ＤＯＬ）と１，２−ジメトキシエタン（ＤＭＥ）との体積比（ＤＯＬ：ＤＭＥ）を２０：８０とした点以外は、サンプル１と同様にして、サンプル６１の電池を作製した。
【００６５】
＜サンプル６２〜サンプル７０＞
電解液に、表２に示す量のトリブチルアミン（ＴＢＡ）を添加した点以外は、サンプル６１と同様にして、サンプル６２〜サンプル７０の電池を作製した。
【００６６】
＜サンプル７１＞
六フッ化リン酸リチウム（ＬｉＰＦ6）の濃度を０．２５ｍｏｌ／ｋｇとした点以外は、サンプル６１と同様にして、サンプル７１の電池を作製した。
【００６７】
＜サンプル７２〜サンプル８０＞
六フッ化リン酸リチウム（ＬｉＰＦ6）の濃度を０．２５ｍｏｌ／ｋｇとし、電解液に表２に示す量のトリブチルアミン（ＴＢＡ）を添加した点以外は、サンプル６１と同様にして、サンプル７２〜サンプル８０の電池を作製した。
【００６８】
＜サンプル８１＞
六フッ化リン酸リチウム（ＬｉＰＦ6）の濃度を０．５０ｍｏｌ／ｋｇとした点以外は、サンプル６１と同様にして、サンプル８１の電池を作製した。
【００６９】
＜サンプル８２〜サンプル９０＞
六フッ化リン酸リチウム（ＬｉＰＦ6）の濃度を０．５０ｍｏｌ／ｋｇとし、電解液に表２に示す量のトリブチルアミン（ＴＢＡ）を添加した点以外は、サンプル６１と同様にして、サンプル８２〜サンプル９０の電池を作製した。
【００７０】
＜サンプル９１＞
六フッ化リン酸リチウム（ＬｉＰＦ6）の濃度を０．７５ｍｏｌ／ｋｇとした点以外は、サンプル６１と同様にしてサンプル９１の電池を作製した。
【００７１】
＜サンプル９２〜サンプル１００＞
六フッ化リン酸リチウム（ＬｉＰＦ6）の濃度を０．７５ｍｏｌ／ｋｇとし、電解液に表２に示す量のトリブチルアミン（ＴＢＡ）を添加した点以外は、サンプル６１と同様にして、サンプル９２〜サンプル１００の電池を作製した。
【００７２】
＜サンプル１０１＞
六フッ化リン酸リチウム（ＬｉＰＦ6）の濃度を１．０ｍｏｌ／ｋｇとした点以外は、サンプル６１と同様にしてサンプル１０１の電池を作製した。
【００７３】
＜サンプル１０２〜サンプル１１０＞
六フッ化リン酸リチウム（ＬｉＰＦ6）の濃度を１．０ｍｏｌ／ｋｇとし、電解液に表２に示す量のトリブチルアミン（ＴＢＡ）を添加した点以外は、サンプル６１と同様にして、サンプル１０２〜サンプル１１０の電池を作製した。
【００７４】
＜サンプル１１１＞
六フッ化リン酸リチウム（ＬｉＰＦ6）の濃度を１．２５ｍｏｌ／ｋｇとした点以外は、サンプル６１と同様にしてサンプル１１１の電池を作製した。
【００７５】
＜サンプル１１２〜サンプル１２０＞
六フッ化リン酸リチウム（ＬｉＰＦ6）の濃度を１．２５ｍｏｌ／ｋｇとし、電解液に表２に示す量のトリブチルアミン（ＴＢＡ）を添加した点以外は、サンプル６１と同様にして、サンプル１１２〜サンプル１２０の電池を作製した。
【００７６】
＜サンプル１２１＞
１，３−ジオキソラン（ＤＯＬ）と１，２−ジメトキシエタン（ＤＭＥ）との体積比（ＤＯＬ：ＤＭＥ）を３０：７０とした点以外は、サンプル１と同様にして、サンプル１２１の電池を作製した。
【００７７】
＜サンプル１２２〜サンプル１３０＞
電解液に表３に示す量のトリブチルアミン（ＴＢＡ）を添加した点以外は、サンプル１２１と同様にして、サンプル１２２〜サンプル１３０の電池を作製した。
【００７８】
＜サンプル１３１＞
六フッ化リン酸リチウム（ＬｉＰＦ6）の濃度を０．２５ｍｏｌ／ｋｇとした点以外は、サンプル１２１と同様にして、サンプル１３１の電池を作製した。
【００７９】
＜サンプル１３２〜サンプル１４０＞
六フッ化リン酸リチウム（ＬｉＰＦ6）の濃度を０．２５ｍｏｌ／ｋｇとし、電解液に表３に示す量のトリブチルアミン（ＴＢＡ）を添加した点以外は、サンプル１２１と同様にして、サンプル１３２〜サンプル１４０の電池を作製した。
【００８０】
＜サンプル１４１＞
六フッ化リン酸リチウム（ＬｉＰＦ6）の濃度を０．５０ｍｏｌ／ｋｇとした点以外は、サンプル１２１と同様にして、サンプル１４１の電池を作製した。
【００８１】
＜サンプル１４２〜サンプル１５０＞
六フッ化リン酸リチウム（ＬｉＰＦ6）の濃度を０．５０ｍｏｌ／ｋｇとし、電解液に表３に示す量のトリブチルアミン（ＴＢＡ）を添加した点以外は、サンプル１２１と同様にして、サンプル１４２〜サンプル１５０の電池を作製した。
【００８２】
＜サンプル１５１＞
六フッ化リン酸リチウム（ＬｉＰＦ6）の濃度を０．７５ｍｏｌ／ｋｇとした点以外は、サンプル１２１と同様にしてサンプル１５１の電池を作製した。
【００８３】
＜サンプル１５２〜サンプル１６０＞
六フッ化リン酸リチウム（ＬｉＰＦ6）の濃度を０．７５ｍｏｌ／ｋｇとし、電解液に表３に示す量のトリブチルアミン（ＴＢＡ）を添加した点以外は、サンプル１２１と同様にして、サンプル１５２〜サンプル１６０の電池を作製した。
【００８４】
＜サンプル１６１＞
六フッ化リン酸リチウム（ＬｉＰＦ6）の濃度を１．０ｍｏｌ／ｋｇとした点以外は、サンプル１２１と同様にしてサンプル１６１の電池を作製した。
【００８５】
＜サンプル１６２〜サンプル１７０＞
六フッ化リン酸リチウム（ＬｉＰＦ6）の濃度を１．０ｍｏｌ／ｋｇとし、電解液に表３に示す量のトリブチルアミン（ＴＢＡ）を添加した点以外は、サンプル１２１と同様にして、サンプル１６２〜サンプル１７０の電池を作製した。
【００８６】
＜サンプル１７１＞
六フッ化リン酸リチウム（ＬｉＰＦ6）の濃度を１．２５ｍｏｌ／ｋｇとした点以外は、サンプル１２１と同様にしてサンプル１７１の電池を作製した。
【００８７】
＜サンプル１７２〜サンプル１８０＞
六フッ化リン酸リチウム（ＬｉＰＦ6）の濃度を１．２５ｍｏｌ／ｋｇとし、電解液に表３に示す量のトリブチルアミン（ＴＢＡ）を添加した点以外は、サンプル１２１と同様にして、サンプル１７２〜サンプル１８０の電池を作製した。
【００８８】
＜サンプル１８１＞
１，３−ジオキソラン（ＤＯＬ）と１，２−ジメトキシエタン（ＤＭＥ）との体積比（ＤＯＬ：ＤＭＥ）を５０：５０とした点以外は、サンプル１と同様にして、サンプル１８１の電池を作製した。
【００８９】
＜サンプル１８２〜サンプル１９０＞
電解液に、表４に示す量のトリブチルアミン（ＴＢＡ）を添加した点以外は、サンプル１８１と同様にして、サンプル１８２〜サンプル１９０の電池を作製した。
【００９０】
＜サンプル１９１＞
六フッ化リン酸リチウム（ＬｉＰＦ6）の濃度を０．２５ｍｏｌ／ｋｇとした点以外は、サンプル１８１と同様にして、サンプル１９１の電池を作製した。
【００９１】
＜サンプル１９２〜サンプル２００＞
六フッ化リン酸リチウム（ＬｉＰＦ6）の濃度を０．２５ｍｏｌ／ｋｇとし、電解液に表４に示す量のトリブチルアミン（ＴＢＡ）を添加した点以外は、サンプル１８１と同様にして、サンプル１９２〜サンプル２００の電池を作製した。
【００９２】
＜サンプル２０１＞
六フッ化リン酸リチウム（ＬｉＰＦ6）の濃度を０．５０ｍｏｌ／ｋｇとした点以外は、サンプル１８１と同様にして、サンプル２０１の電池を作製した。
【００９３】
＜サンプル２０２〜サンプル２１０＞
六フッ化リン酸リチウム（ＬｉＰＦ6）の濃度を０．５０ｍｏｌ／ｋｇとし、電解液に表４に示す量のトリブチルアミン（ＴＢＡ）を添加した点以外は、サンプル１８１と同様にして、サンプル２０２〜サンプル２１０の電池を作製した。
【００９４】
＜サンプル２１１＞
六フッ化リン酸リチウム（ＬｉＰＦ6）の濃度を０．７５ｍｏｌ／ｋｇとした点以外は、サンプル１８１と同様にしてサンプル２１１の電池を作製した。
【００９５】
＜サンプル２１２〜サンプル２２０＞
六フッ化リン酸リチウム（ＬｉＰＦ6）の濃度を０．７５ｍｏｌ／ｋｇとし、電解液に表４に示す量のトリブチルアミン（ＴＢＡ）を添加した点以外は、サンプル１８１と同様にして、サンプル２１２〜サンプル２２０の電池を作製した。
【００９６】
＜サンプル２２１＞
六フッ化リン酸リチウム（ＬｉＰＦ6）の濃度を１．０ｍｏｌ／ｋｇとした点以外は、サンプル１８１と同様にしてサンプル２２１の電池を作製した。
【００９７】
＜サンプル２２２〜サンプル２３０＞
六フッ化リン酸リチウム（ＬｉＰＦ6）の濃度を１．０ｍｏｌ／ｋｇとし、電解液に表４に示す量のトリブチルアミン（ＴＢＡ）を添加した点以外は、サンプル１８１と同様にして、サンプル２２２〜サンプル２３０の電池を作製した。
【００９８】
＜サンプル２３１＞
六フッ化リン酸リチウム（ＬｉＰＦ6）の濃度を１．２５ｍｏｌ／ｋｇとした点以外は、サンプル１８１と同様にしてサンプル２３１の電池を作製した。
【００９９】
＜サンプル２３２〜サンプル２４０＞
六フッ化リン酸リチウム（ＬｉＰＦ6）の濃度を１．２５ｍｏｌ／ｋｇとし、電解液に表４に示す量のトリブチルアミン（ＴＢＡ）を添加した点以外は、サンプル１８１と同様にして、サンプル２３２〜サンプル２４０の電池を作製した。
【０１００】
＜サンプル２４１＞
１，３−ジオキソラン（ＤＯＬ）と１，２−ジメトキシエタン（ＤＭＥ）との体積比（ＤＯＬ：ＤＭＥ）を７０：３０とした点以外は、サンプル１と同様にして、サンプル２４１の電池を作製した。
【０１０１】
＜サンプル２４２〜サンプル２５０＞
電解液に表５に示す量のトリブチルアミン（ＴＢＡ）を添加した点以外は、サンプル２４１と同様にして、サンプル２４２〜サンプル２５０の電池を作製した。
【０１０２】
＜サンプル２５１＞
六フッ化リン酸リチウム（ＬｉＰＦ6）の濃度を０．２５ｍｏｌ／ｋｇとした点以外は、サンプル２４１と同様にして、サンプル２５１の電池を作製した。
【０１０３】
＜サンプル２５２〜サンプル２６０＞
六フッ化リン酸リチウム（ＬｉＰＦ6）の濃度を０．２５ｍｏｌ／ｋｇとし、電解液に表５に示す量のトリブチルアミン（ＴＢＡ）を添加した点以外は、サンプル２４１と同様にして、サンプル２５２〜サンプル２６０の電池を作製した。
【０１０４】
＜サンプル２６１＞
六フッ化リン酸リチウム（ＬｉＰＦ6）の濃度を０．５０ｍｏｌ／ｋｇとした点以外は、サンプル２４１と同様にして、サンプル２６１の電池を作製した。
【０１０５】
＜サンプル２６２〜サンプル２７０＞
六フッ化リン酸リチウム（ＬｉＰＦ6）の濃度を０．５０ｍｏｌ／ｋｇとし、電解液に表５に示す量のトリブチルアミン（ＴＢＡ）を添加した点以外は、サンプル２４１と同様にして、サンプル２６２〜サンプル２７０の電池を作製した。
【０１０６】
＜サンプル２７１＞
六フッ化リン酸リチウム（ＬｉＰＦ6）の濃度を０．７５ｍｏｌ／ｋｇとした点以外は、サンプル２４１と同様にしてサンプル２７１の電池を作製した。
【０１０７】
＜サンプル２７２〜サンプル２８０＞
六フッ化リン酸リチウム（ＬｉＰＦ6）の濃度を０．７５ｍｏｌ／ｋｇとし、電解液に表５に示す量のトリブチルアミン（ＴＢＡ）を添加した点以外は、サンプル２４１と同様にして、サンプル２７２〜サンプル２８０の電池を作製した。
【０１０８】
＜サンプル２８１＞
六フッ化リン酸リチウム（ＬｉＰＦ6）の濃度を１．０ｍｏｌ／ｋｇとした点以外は、サンプル２４１と同様にしてサンプル２８１の電池を作製した。
【０１０９】
＜サンプル２８２〜サンプル２９０＞
六フッ化リン酸リチウム（ＬｉＰＦ6）の濃度を１．０ｍｏｌ／ｋｇとし、電解液に表５に示す量のトリブチルアミン（ＴＢＡ）を添加した点以外は、サンプル２４１と同様にして、サンプル２８２〜サンプル２９０の電池を作製した。
【０１１０】
＜サンプル２９１＞
六フッ化リン酸リチウム（ＬｉＰＦ6）の濃度を１．２５ｍｏｌ／ｋｇとした点以外は、サンプル２４１と同様にしてサンプル２９１の電池を作製した。
【０１１１】
＜サンプル２９２〜サンプル３００＞
六フッ化リン酸リチウム（ＬｉＰＦ6）の濃度を１．２５ｍｏｌ／ｋｇとし、電解液に表５に示す量のトリブチルアミン（ＴＢＡ）を添加した点以外は、サンプル２４１と同様にして、サンプル２９２〜サンプル３００の電池を作製した。
【０１１２】
＜サンプル３０１＞
１，３−ジオキソラン（ＤＯＬ）と１，２−ジメトキシエタン（ＤＭＥ）との体積比（ＤＯＬ：ＤＭＥ）を８０：２０とした点以外は、サンプル１と同様にして、サンプル３０１の電池を作製した。
【０１１３】
＜サンプル３０２〜サンプル３１０＞
電解液に表６に示す量のトリブチルアミン（ＴＢＡ）を添加した点以外は、サンプル３０１と同様にして、サンプル３０２〜サンプル３１０の電池を作製した。
【０１１４】
＜サンプル３１１＞
六フッ化リン酸リチウム（ＬｉＰＦ6）の濃度を０．２５ｍｏｌ／ｋｇとした点以外は、サンプル３０１と同様にして、サンプル３１１の電池を作製した。
【０１１５】
＜サンプル３１２〜サンプル３２０＞
六フッ化リン酸リチウム（ＬｉＰＦ6）の濃度を０．２５ｍｏｌ／ｋｇとし、電解液に表６に示す量のトリブチルアミン（ＴＢＡ）を添加した点以外は、サンプル３０１と同様にして、サンプル３１２〜サンプル３２０の電池を作製した。
【０１１６】
＜サンプル３２１＞
六フッ化リン酸リチウム（ＬｉＰＦ6）の濃度を０．５０ｍｏｌ／ｋｇとした点以外は、サンプル３０１と同様にして、サンプル３２１の電池を作製した。
【０１１７】
＜サンプル３２２〜サンプル３３０＞
六フッ化リン酸リチウム（ＬｉＰＦ6）の濃度を０．５０ｍｏｌ／ｋｇとし、電解液に表６に示す量のトリブチルアミン（ＴＢＡ）を添加した点以外は、サンプル３０１と同様にして、サンプル３２２〜サンプル３３０の電池を作製した。
【０１１８】
＜サンプル３３１＞
六フッ化リン酸リチウム（ＬｉＰＦ6）の濃度を０．７５ｍｏｌ／ｋｇとした点以外は、サンプル３０１と同様にしてサンプル３３１の電池を作製した。
【０１１９】
＜サンプル３３２〜サンプル３４０＞
六フッ化リン酸リチウム（ＬｉＰＦ6）の濃度を０．７５ｍｏｌ／ｋｇとし、電解液に表６に示す量のトリブチルアミン（ＴＢＡ）を添加した点以外は、サンプル３０１と同様にして、サンプル３３２〜サンプル３４０の電池を作製した。
【０１２０】
＜サンプル３４１＞
六フッ化リン酸リチウム（ＬｉＰＦ6）の濃度を１．０ｍｏｌ／ｋｇとした点以外は、サンプル３０１と同様にしてサンプル３４１の電池を作製した。
【０１２１】
＜サンプル３４２〜サンプル３５０＞
六フッ化リン酸リチウム（ＬｉＰＦ6）の濃度を１．０ｍｏｌ／ｋｇとし、電解液に表６に示す量のトリブチルアミン（ＴＢＡ）を添加した点以外は、サンプル３０１と同様にして、サンプル３４２〜サンプル３５０の電池を作製した。
【０１２２】
＜サンプル３５１＞
六フッ化リン酸リチウム（ＬｉＰＦ6）の濃度を１．２５ｍｏｌ／ｋｇとした点以外は、サンプル３０１と同様にしてサンプル３５１の電池を作製した。
【０１２３】
＜サンプル３５２〜サンプル３６０＞
六フッ化リン酸リチウム（ＬｉＰＦ6）の濃度を１．２５ｍｏｌ／ｋｇとし、電解液に表６に示す量のトリブチルアミン（ＴＢＡ）を添加した点以外は、サンプル３０１と同様にして、サンプル３５２〜サンプル３６０の電池を作製した。
【０１２４】
＜サンプル３６１＞
１，３−ジオキソラン（ＤＯＬ）と１，２−ジメトキシエタン（ＤＭＥ）との体積比（ＤＯＬ：ＤＭＥ）を９０：１０とした点以外は、サンプル１と同様にして、サンプル３６１の電池を作製した。
【０１２５】
＜サンプル３６２〜サンプル３７０＞
電解液に表７に示す量のトリブチルアミン（ＴＢＡ）を添加した点以外は、サンプル３６１と同様にして、サンプル３６２〜サンプル３７０の電池を作製した。
【０１２６】
＜サンプル３７１＞
六フッ化リン酸リチウム（ＬｉＰＦ6）の濃度を０．２５ｍｏｌ／ｋｇとした点以外は、サンプル３６１と同様にして、サンプル３７１の電池を作製した。
【０１２７】
＜サンプル３７２〜サンプル３８０＞
六フッ化リン酸リチウム（ＬｉＰＦ6）の濃度を０．２５ｍｏｌ／ｋｇとし、電解液に表７に示す量のトリブチルアミン（ＴＢＡ）を添加した点以外は、サンプル３６１と同様にして、サンプル３７２〜サンプル３８０の電池を作製した。
【０１２８】
＜サンプル３８１＞
六フッ化リン酸リチウム（ＬｉＰＦ6）の濃度を０．５０ｍｏｌ／ｋｇとした点以外は、サンプル３６１と同様にして、サンプル３８１の電池を作製した。
【０１２９】
＜サンプル３８２〜サンプル３９０＞
六フッ化リン酸リチウム（ＬｉＰＦ6）の濃度を０．５０ｍｏｌ／ｋｇとし、電解液に表７に示す量のトリブチルアミン（ＴＢＡ）を添加した点以外は、サンプル３６１と同様にして、サンプル３８２〜サンプル３９０の電池を作製した。
【０１３０】
＜サンプル３９１＞
六フッ化リン酸リチウム（ＬｉＰＦ6）の濃度を０．７５ｍｏｌ／ｋｇとした点以外は、サンプル３６１と同様にしてサンプル３９１の電池を作製した。
【０１３１】
＜サンプル３９２〜サンプル４００＞
六フッ化リン酸リチウム（ＬｉＰＦ6）の濃度を０．７５ｍｏｌ／ｋｇとし、電解液に表７に示す量のトリブチルアミン（ＴＢＡ）を添加した点以外は、サンプル３６１と同様にして、サンプル３９２〜サンプル４００の電池を作製した。
【０１３２】
＜サンプル４０１＞
六フッ化リン酸リチウム（ＬｉＰＦ6）の濃度を１．０ｍｏｌ／ｋｇとした点以外は、サンプル３６１と同様にしてサンプル４０１の電池を作製した。
【０１３３】
＜サンプル４０２〜サンプル４１０＞
六フッ化リン酸リチウム（ＬｉＰＦ6）の濃度を１．０ｍｏｌ／ｋｇとし、電解液に表７に示す量のトリブチルアミン（ＴＢＡ）を添加した点以外は、サンプル３６１と同様にして、サンプル４０２〜サンプル４１０の電池を作製した。
【０１３４】
＜サンプル４１１＞
六フッ化リン酸リチウム（ＬｉＰＦ6）の濃度を１．２５ｍｏｌ／ｋｇとした点以外は、サンプル３６１と同様にしてサンプル４１１の電池を作製した。
【０１３５】
＜サンプル４１２〜サンプル４２０＞
六フッ化リン酸リチウム（ＬｉＰＦ6）の濃度を１．２５ｍｏｌ／ｋｇとし、電解液に表７に示す量のトリブチルアミン（ＴＢＡ）を添加した点以外は、サンプル３６１と同様にして、サンプル４１２〜サンプル４２０の電池を作製した。
【０１３６】
＜サンプル４２１＞
１，３−ジオキソラン（ＤＯＬ）と１，２−ジメトキシエタン（ＤＭＥ）との体積比（ＤＯＬ：ＤＭＥ）を９５：５とした点以外は、サンプル１と同様にして、サンプル４２１の電池を作製した。
【０１３７】
＜サンプル４２２〜サンプル４３０＞
電解液に表８に示す量のトリブチルアミン（ＴＢＡ）を添加した点以外は、サンプル４２１と同様にして、サンプル４２２〜サンプル４３０の電池を作製した。
【０１３８】
＜サンプル４３１＞
六フッ化リン酸リチウム（ＬｉＰＦ6）の濃度を０．２５ｍｏｌ／ｋｇとした点以外は、サンプル４２１と同様にして、サンプル４３１の電池を作製した。
【０１３９】
＜サンプル４３２〜サンプル４４０＞
六フッ化リン酸リチウム（ＬｉＰＦ6）の濃度を０．２５ｍｏｌ／ｋｇとし、電解液に表８に示す量のトリブチルアミン（ＴＢＡ）を添加した点以外は、サンプル４２１と同様にして、サンプル４３２〜サンプル４４０の電池を作製した。
【０１４０】
＜サンプル４４１＞
六フッ化リン酸リチウム（ＬｉＰＦ6）の濃度を０．５０ｍｏｌ／ｋｇとした点以外は、サンプル４２１と同様にして、サンプル４４１の電池を作製した。
【０１４１】
＜サンプル４４２〜サンプル４５０＞
六フッ化リン酸リチウム（ＬｉＰＦ6）の濃度を０．５０ｍｏｌ／ｋｇとし、電解液に表８に示す量のトリブチルアミン（ＴＢＡ）を添加した点以外は、サンプル４２１と同様にして、サンプル４４２〜サンプル４５０の電池を作製した。
【０１４２】
＜サンプル４５１＞
六フッ化リン酸リチウム（ＬｉＰＦ6）の濃度を０．７５ｍｏｌ／ｋｇとした点以外は、サンプル４２１と同様にしてサンプル４５１の電池を作製した。
【０１４３】
＜サンプル４５２〜サンプル４６０＞
六フッ化リン酸リチウム（ＬｉＰＦ6）の濃度を０．７５ｍｏｌ／ｋｇとし、電解液に表８に示す量のトリブチルアミン（ＴＢＡ）を添加した点以外は、サンプル４２１と同様にして、サンプル４５２〜サンプル４６０の電池を作製した。
【０１４４】
＜サンプル４６１＞
六フッ化リン酸リチウム（ＬｉＰＦ6）の濃度を１．０ｍｏｌ／ｋｇとした点以外は、サンプル４２１と同様にしてサンプル４６１の電池を作製した。
【０１４５】
＜サンプル４６２〜サンプル４７０＞
六フッ化リン酸リチウム（ＬｉＰＦ6）の濃度を１．０ｍｏｌ／ｋｇとし、電解液に表８に示す量のトリブチルアミン（ＴＢＡ）を添加した点以外は、サンプル４２１と同様にして、サンプル４６２〜サンプル４７０の電池を作製した。
【０１４６】
＜サンプル４７１＞
六フッ化リン酸リチウム（ＬｉＰＦ6）の濃度を１．２５ｍｏｌ／ｋｇとした点以外は、サンプル４２１と同様にしてサンプル４７１の電池を作製した。
【０１４７】
＜サンプル４７２〜サンプル４８０＞
六フッ化リン酸リチウム（ＬｉＰＦ6）の濃度を１．２５ｍｏｌ／ｋｇとし、電解液に表８に示す量のトリブチルアミン（ＴＢＡ）を添加した点以外は、サンプル４２１と同様にして、サンプル４７２〜サンプル４８０の電池を作製した。
【０１４８】
評価
作製したサンプル１〜サンプル４８０のリチウム／二硫化鉄電池を予備放電により電池容量の１０％程度を放電させた後、１０Ω放電０．９Ｖ終止の放電時間比（体積比（ＤＯＬ：ＤＭＥ）＝１：１、ＬｉＩ：１ｍｏｌ／ｋｇの特性を１．００として算出）を求めた。表１〜表８にサンプル１〜サンプル４８０の放電時間比を示す。
【０１４９】
表１〜表８に示すように、混合溶媒の体積比（ＤＯＬ：ＤＭＥ）が９０：１０〜２０：８０の範囲内において、良好な重負荷放電特性を示すことがわかる。また、混合溶媒の体積比（ＤＯＬ：ＤＭＥ）が８０：２０〜３０：７０の範囲内において、特に良好な重負荷放電特性を示すことがわかる。さらに、六フッ化リン酸リチウム（ＬｉＰＦ6）濃度が０．２５ｍｏｌ／ｋｇ〜１．０ｍｏｌ／ｋｇの範囲内において、良好な重負荷放電特性を示すことがわかる。さらに、トリブチルアミン（ＴＢＡ）の添加量が０．１ｖｏｌ％〜７．５ｖｏｌ％の範囲内において、良好な重負荷放電特性を示すことがわかる。
【０１５０】
この発明は、上述したこの発明の実施形態に限定されるものでは無く、この発明の要旨を逸脱しない範囲内で様々な変形や応用が可能である。例えば、実施例には単４形のリチウム／二硫化鉄一次電池を用いたが、この発明は正極活物質として酸化第二銅、硫化鉄、鉄複合酸化物、三酸化ビスマスなどを用い、負極としてはリチウムに加え、ナトリウムなどのアルカリ金属やそれらの合金を用いた場合にも適用可能である。また、電池形状も筒型に加え、ボタン型、コイン型、角型などに適用可能である。
【図面の簡単な説明】
【０１５１】
【図１】この発明の一実施形態によるリチウム／二硫化鉄一次電池の構造を示す断面側面図である。
【符号の説明】
【０１５２】
１・・・電池缶
２・・・正極
３・・・負極
４・・・セパレータ
５・・・絶縁板
６・・・絶縁板
７・・・電池蓋
８・・・安全弁
９・・・熱感抵抗素子
１０・・・封口ガスケット
１１・・・正極リード
１２・・・負極リード
【図１】
2007299695.tif 000011